【手続補正書】
【提出日】令和1年12月12日(2019.12.12)
【手続補正１】
【補正対象書類名】特許請求の範囲
【補正対象項目名】全文
【補正方法】変更
【補正の内容】
【特許請求の範囲】
【請求項１】
重合性モノマー組成物から調製されるＡＳＥポリマーであって、前記ＡＳＥポリマーは、以下：
（Ａ）一態様では１０重量％〜７５重量％、別の態様では２５重量％〜６５重量％、および３０重量％〜６０重量％の少なくとも１つの酸性ビニルモノマー、その塩、およびその混合物；
（Ｂ）一態様では１０重量％〜９０重量％、別の態様では２５重量％〜７５重量％、および３０重量％〜６０重量％の、式：
（Ｉ）ＣＨ２＝Ｃ（Ｘ）Ｚ、
（ＩＩ）ＣＨ２＝ＣＨ−ＯＣ（Ｏ）Ｒ
（ここで、式（Ｉ）および式（ＩＩ）の各々において、ＸはＨまたはメチルであり；Ｚは−Ｃ（Ｏ）ＯＲ１、−Ｃ（Ｏ）ＮＨ２、−Ｃ（Ｏ）ＮＨＲ１、−Ｃ（Ｏ）Ｎ（Ｒ１）２、−Ｃ６Ｈ４Ｒ１、−Ｃ６Ｈ４ＯＲ１、−Ｃ６Ｈ４Ｃｌ、−ＣＮ、−ＮＨＣ（Ｏ）ＣＨ３、−ＮＨＣ（Ｏ）Ｈ、Ｎ−（２−ピロリドニル）、Ｎ−カプロラクタミル、−Ｃ（Ｏ）ＮＨＣ（ＣＨ３）３、−Ｃ（Ｏ）ＮＨＣＨ２ＣＨ２−Ｎ−エチレン尿素、−ＳｉＲ３、−Ｃ（Ｏ）Ｏ（ＣＨ２）ｘＳｉＲ３、−Ｃ（Ｏ）ＮＨ（ＣＨ２）ｘＳｉＲ３、または−（ＣＨ２）ｘＳｉＲ３であり；ｘは１〜６の範囲の整数であり；各Ｒは独立してＣ１〜Ｃ１８アルキルであり；各Ｒ１は独立してＣ１〜Ｃ３０アルキル、ヒドロキシ置換Ｃ２〜Ｃ３０アルキル、またはハロゲン置換Ｃ１〜Ｃ３０アルキルである）
によって表される少なくとも１つの非イオン性ビニルモノマー；
（Ｃ）一態様では０．０１〜２０重量％、別の態様では０．５〜１０重量％、なお別の態様では０．７５〜７重量％、さらなる態様では１〜５重量％、およびなおさらなる態様では１．５〜３重量％（全一価不飽和モノマーの重量に対する）の多価不飽和両親媒性マクロモノマー；および
（Ｄ）一態様では０または０．１重量％〜３重量％、別の態様では０．２５重量％〜２．５重量％、および０．５重量％〜１重量％（全一価不飽和モノマーの重量に対する）の少なくとも１つの多価不飽和架橋性モノマー；
を含み、モノマー成分（Ａ）〜（Ｄ）の合計が１００重量％になる、
ＡＳＥポリマー。
【請求項２】
前記両親媒性マクロモノマー（Ｃ）が、少なくとも２つの重合性不飽和基を含むか、または
前記両親媒性マクロモノマー（Ｃ）が、少なくとも２つのアリル基を含むか、または
前記両親媒性モノマー（Ｃ）が、式：
【化１２】
2019502800.tif 000001
（式中、Ｒ２０はＣＨ３、ＣＨ２ＣＨ３、Ｃ６Ｈ５、またはＣ１４Ｈ２９であり；ｎは１、２、または３であり；ｘは２〜１０であり、ｙは０〜２００であり、ｚは４〜２００、より好ましくは５〜６０、そして最も好ましくは５〜４０であり；ＺはＳＯ３−またはＰＯ３２−のいずれであってもよく、Ｍ＋はＮａ＋、Ｋ＋、ＮＨ４＋、またはアルカノールアミン、例えばモノエタノールアミン、ジエタノールアミン、およびトリエタノールアミンなどである）
によって表されるか、または
前記両親媒性モノマー（Ｃ）が、式：
【化１３】
2019502800.tif 000002
（式中、Ｒ２０はＣＨ３、ＣＨ２ＣＨ３、Ｃ６Ｈ５、またはＣ１４Ｈ２９であり；ｎは１、２、３であり；ｘは２〜１０であり、ｙは０〜２００であり、ｚは一態様では４〜２００、別の態様では５〜６０、さらなる態様では５〜４０である）
によって表されるか、または
前記両親媒性モノマー（Ｃ）が、式：
【化１４】
2019502800.tif 000003
（式中、Ｒ２１は一態様ではＣ８〜Ｃ３０のアルキル基、アルカリール基、アルケニル基、またはシクロアルキル基、そして別の態様ではＣ１０〜Ｃ２４のアルキル基、アリール基、アルキルアリール基、およびアラルキルアリール基であり；Ｒ２２はＣＨ３、ＣＨ２ＣＨ３、Ｃ６Ｈ５、またはＣ１４Ｈ２９であり；ｘは一態様では２〜１００、そして別の態様では２〜１０であり、ｙは一態様では０〜２００、そして別の態様では０または１〜５０であり、そしてｚは一態様では４〜２００、別の態様では５〜６０、そしてさらなる態様では５〜４０であり；Ｒ２３はＨまたはＺ−Ｍ＋であり、ここで、ＺはＳＯ３−またはＰＯ３２−であり得、Ｍ＋は塩形成カチオンである）
によって表され、好ましくは、前記塩形成カチオンＭ＋が、Ｎａ、Ｋ、およびＮＨ４、またはアルカノールアミンから選択されるか、または
前記両親媒性モノマー（Ｃ）が、式：
【化１５】
2019502800.tif 000004
によって表される、
請求項１に記載のＡＳＥポリマー。
【請求項３】
前記モノマー組成物が、少なくとも１つの多価不飽和架橋性モノマー（Ｄ）をさらに含み、好ましくは、前記架橋性モノマー（Ｄ）が、少なくとも２つのアクリレートエステル基を有するポリオールのアクリレートエステル、少なくとも２つのメタクリレートエステル基を有するポリオールのメタクリレートエステル、およびその混合物である、前記請求項のいずれか１項に記載のＡＳＥポリマー。
【請求項４】
前記酸性ビニルモノマー（Ａ）が、アクリル酸、メタクリル酸、スチレンスルホン酸、２−アクリルアミド−２−メチルプロパンスルホン酸；およびその塩；およびその混合物から選択され、好ましくは、前記塩が、アルカリ金属塩、アルカリ土類金属塩、アンモニウム塩、アルキル置換アンモニウム塩、およびその混合物から選択される、前記請求項のいずれか１項に記載のＡＳＥポリマー。
【請求項５】
前記非イオン性ビニルモノマー（Ｂ）が、（メタ）アクリル酸のＣ１〜Ｃ８アルキルエステル、（メタ）アクリル酸のヒドロキシ置換Ｃ１〜Ｃ８アルキルエステル、ビニルＣ２〜Ｃ１０アルカノエート、Ｎ−ビニルピロリドン、およびその混合物から選択され、好ましくは、前記非イオン性ビニルモノマー（Ｂ）が、アクリル酸エチル、アクリル酸ブチル、メタクリル酸ヒドロキシエチル、酢酸ビニル、ネオデカン酸ビニル、Ｎ−ビニルピロリドン、およびその混合物から選択される、前記請求項のいずれかに記載のＡＳＥポリマー。
【請求項６】
前記モノマー組成物が、前記モノマー組成物の重量に対して一態様では０．０５重量％〜１０重量％、別の態様では０．１重量％〜５重量％、そしてさらなる態様では０．５重量％〜１重量％の少なくとも１つの連鎖移動剤（Ｅ）をさらに含み、モノマー成分（Ａ）から（Ｄ）および連鎖移動剤（Ｅ）の合計が、前記モノマー組成物の１００重量％になる、前記請求項のいずれか１項に記載のＡＳＥポリマー。
【請求項７】
前記重合性モノマー組成物が、以下：
（Ａ）３０重量％〜６０重量％の、アクリル酸、メタクリル酸、２−アクリルアミド−２−メチルプロパンスルホン酸から選択される少なくとも１つの酸性ビニルモノマーまたはその塩；
（Ｂ）３０重量％〜６０重量％の、アクリル酸エチル、アクリル酸ブチル、メタクリル酸ヒドロキシエチル、酢酸ビニル、ネオデカン酸ビニル、Ｎ−ビニルピロリドン、およびその混合物から選択される少なくとも１つの非イオン性ビニルモノマー；
（Ｃ）０．５重量％〜１０重量％の、式：
【化１６】
2019502800.tif 000005
（式中、Ｒ２１は一態様ではＣ８〜Ｃ３０のアルキル基、アルカリール基、アルケニル基、またはシクロアルキル基、そして別の態様ではＣ１０〜Ｃ２４のアルキル基、アリール基、アルキルアリール基、およびアラルキルアリール基であり；Ｒ２２はＣＨ３、ＣＨ２ＣＨ３、Ｃ６Ｈ５、またはＣ１４Ｈ２９であり；ｘは一態様では２〜１００、そして別の態様では２〜１０であり、ｙは一態様では０〜２００、そして別の態様では０または１〜５０であり、ｚは一態様では４〜２００、別の態様では５〜６０、そしてさらなる態様では５〜４０であり；Ｒ２３はＨまたはＺ−Ｍ＋であり、ここで、ＺはＳＯ３−またはＰＯ３２−であり得、Ｍ＋は塩形成カチオンである）
によって表される、少なくとも１つの両親媒性マクロモノマー；および
（Ｄ）０または０．１重量％〜３重量％の少なくとも１つの多価不飽和架橋性モノマー
を含む、前記請求項のいずれかに記載のＡＳＥポリマー。
【請求項８】
前記少なくとも１つの両親媒性マクロモノマー（Ｃ）が、式：
【化１７】
2019502800.tif 000006
（式中、ｎは１または２であり；ｚは一態様では４〜４０、別の態様では５〜３８、そしてさらなる態様では１０〜２０であり；Ｒ２３はＨ、ＳＯ３−Ｍ＋、またはＰＯ３−Ｍ＋であり、Ｍは塩形成カチオンである）
によって表され、好ましくは、前記塩形成カチオンＭ＋がＮａ、Ｋ、およびＮＨ４、またはアルカノールアミンである、前記請求項のいずれかに記載のＡＳＥポリマー。
【請求項９】
前記重合性モノマー組成物が、以下：
（Ａ）メタクリル酸；
（Ｂ）アクリル酸エチル、アクリル酸ブチル、メタクリル酸ヒドロキシエチル、酢酸ビニル、ネオデカン酸ビニル、Ｎ−ビニルピロリドン、およびその混合物から選択される少なくとも１つの非イオン性モノマー；
（Ｃ）式（ＩＶ）〜（ＶＩＩ）によって表される少なくとも１つの両親媒性マクロモノマー；および、任意で、
（Ｄ）少なくとも１つの多価不飽和架橋性モノマー
を含むか、または
前記重合性モノマー組成物が、以下：
（Ａ）メタクリル酸；
（Ｂ）アクリル酸エチル、アクリル酸ブチル、ネオデカン酸ビニル、およびその混合物から選択される非イオン性モノマー；
（Ｃ）式（ＩＶ）〜（ＶＩＩ）によって表されるマクロモノマーから選択される少なくとも１つの両親媒性マクロモノマー；および、任意で
（Ｄ）少なくとも１つの多価不飽和架橋性モノマー
を含む、
請求項７または８に記載のＡＳＥポリマー。
【請求項１０】
前記モノマー組成物が慣用的な多価不飽和架橋性モノマーを有していない、前記請求項のいずれか１項に記載のＡＳＥポリマー。
【請求項１１】
水性界面活性剤含有組成物であって、以下：
（ｉ）少なくとも１つのアニオン性界面活性剤、少なくとも１つの両性界面活性剤、少なくとも１つの非イオン性界面活性剤、少なくとも１つの（ａ  ｌｅａｓｔ  ｏｎｅ）カチオン性界面活性剤、およびその混合物から選択される界面活性剤；
（ｉｉ）前記組成物全体の重量（１００パーセント活性ポリマー固体に対する全ポリマー重量）に対して一態様では０．０１〜２５重量パーセント、別の態様では０．１〜１５重量パーセント、さらなる態様では０．５〜１０重量パーセント、なおさらなる態様では０．７５〜８重量％、そして追加的な態様では１〜５重量パーセントの、請求項１〜２３のいずれか１項から選択される少なくとも１つのエマルジョンポリマー；および
（ｉｉｉ）水
を含む、水性界面活性剤含有組成物。
【請求項１２】
以下：
Ａ）一態様では５重量％〜３０重量％、別の態様では６重量％〜２５重量％、そしてさらなる態様では８重量％〜１５重量％の界面活性剤成分（ｉ）；および
Ｂ）一態様では０．５重量％〜５重量％、別の態様では０．７５〜３重量％、そしてさらなる態様では１重量％〜２重量％の前記エマルジョンポリマー成分（ｉｉ）
（総活性ポリマーに対して）
を含む、請求項１１に記載の水性界面活性剤含有組成物。
【請求項１３】
前記アニオン性界面活性剤が、アルキルスルフェート、アルキルエーテルスルフェート、アルキルモノグリセリルエーテルスルフェート、アルキルモノグリセリドスルフェート、アルキルモノグリセリドスルフェート、アルキルスルホネート、アルキルアルキルスルホネート、アルキルホスホネート、アルキルスルホアセテート、アルキルスルホスクシネート、アルキルエーテルスルホスクシネート、アルキルアミドスルホスクシネート、アルキルスクシネート、アルキルカルボキシレート、アルキルアミドエーテルカルボキシレート、Ｃ１４〜Ｃ１６オレフィンスルホネート、アシルサルコシネート、アシルイセチオネート、アシルメチルイセチオネート、アシルＮ−メチルタウレート、アシルグルタメート、アシルラクチレート、アシルグリシネート、アシルアラニネート、およびその混合物のアルカリ金属塩およびアンモニウム塩から選択される、請求項１１または１２のいずれか１項に記載の水性界面活性剤含有組成物。
【請求項１４】
前記両性界面活性剤が、（モノまたはジ）アルキルアンフォアセテート、アルキルベタイン、アミドアルキルベタイン、アミドアルキルスルタイン、およびその混合物から選択される、請求項１１〜１３のいずれか１項に記載の水性界面活性剤含有組成物。
【請求項１５】
前記非イオン性界面活性剤が、Ｃ８〜Ｃ１８アルキルグルコシドおよびポリグルコシド、Ｃ１０〜Ｃ１８脂肪酸のスクロース、グルコース、ソルビトール、ソルビタンおよびポリグリセロールエステルから選択される、請求項１１〜１４のいずれか１項に記載の水性界面活性剤含有組成物。
【請求項１６】
前記界面活性剤が、ラウリル硫酸ナトリウムおよびラウリル硫酸アンモニウム、ラウリルエーテル硫酸ナトリウムおよびラウリルエーテル硫酸アンモニウム、Ｃ１４〜Ｃ１６αオレフィンスルホン酸ナトリウム、ならびにその混合物から選択され、好ましくは、ラウリルベタイン、コカミドプロピルベタイン、コカミドプロピルヒドロキシスルタイン、およびその混合物から選択される両性界面活性剤をさらに含み、さらに好ましくは、前記ラウリルエーテル硫酸のナトリウム塩およびアンモニウム塩が、１〜３モルのエチレンオキシド単位を含む、請求項１１〜１５のいずれか１項に記載の水性界面活性剤組成物。
【請求項１７】
不溶性物質、微粒子状物質、またはその組み合わせをさらに含む、請求項１１〜１６のいずれかに記載の水性界面活性剤含有組成物。
【手続補正２】
【補正対象書類名】明細書
【補正対象項目名】００１８
【補正方法】変更
【補正の内容】
【００１８】
開示の技術のＡＳＥポリマーは、広いポリマー濃度およびｐＨの範囲にわたって粘稠化効率、長期懸濁安定性、および透明性が改良された界面活性剤含有組成物を提供することができる。
本発明の実施形態において、例えば以下の項目が提供される。
（項目１）
重合性モノマー組成物から調製されるＡＳＥポリマーであって、前記ＡＳＥポリマーは、以下：
（Ａ）一態様では約１０重量％〜約７５重量％、別の態様では約２５重量％〜約６５重量％、および約３０重量％〜約６０重量％の少なくとも１つの酸性ビニルモノマー、その塩、およびその混合物；
（Ｂ）一態様では約１０重量％〜約９０重量％、別の態様では約２５重量％〜約７５重量％、および約３０重量％〜約６０重量％の、式：
（Ｉ）ＣＨ２＝Ｃ（Ｘ）Ｚ、
（ＩＩ）ＣＨ２＝ＣＨ−ＯＣ（Ｏ）Ｒ
（ここで、式（Ｉ）および式（ＩＩ）の各々において、ＸはＨまたはメチルであり；Ｚは−Ｃ（Ｏ）ＯＲ１、−Ｃ（Ｏ）ＮＨ２、−Ｃ（Ｏ）ＮＨＲ１、−Ｃ（Ｏ）Ｎ（Ｒ１）２、−Ｃ６Ｈ４Ｒ１、−Ｃ６Ｈ４ＯＲ１、−Ｃ６Ｈ４Ｃｌ、−ＣＮ、−ＮＨＣ（Ｏ）ＣＨ３、−ＮＨＣ（Ｏ）Ｈ、Ｎ−（２−ピロリドニル）、Ｎ−カプロラクタミル、−Ｃ（Ｏ）ＮＨＣ（ＣＨ３）３、−Ｃ（Ｏ）ＮＨＣＨ２ＣＨ２−Ｎ−エチレン尿素、−ＳｉＲ３、−Ｃ（Ｏ）Ｏ（ＣＨ２）ｘＳｉＲ３、−Ｃ（Ｏ）ＮＨ（ＣＨ２）ｘＳｉＲ３、または−（ＣＨ２）ｘＳｉＲ３であり；ｘは約１〜約６の範囲の整数であり；各Ｒは独立してＣ１〜Ｃ１８アルキルであり；各Ｒ１は独立してＣ１〜Ｃ３０アルキル、ヒドロキシ置換Ｃ２〜Ｃ３０アルキル、またはハロゲン置換Ｃ１〜Ｃ３０アルキルである）
によって表される少なくとも１つの非イオン性ビニルモノマー；
（Ｃ）一態様では約０．０１〜約２０重量％、別の態様では約０．５〜約１０重量％、なお別の態様では約０．７５〜約７重量％、さらなる態様では約１〜約５重量％、およびなおさらなる態様では約１．５〜３重量％（全一価不飽和モノマーの重量に対する）の多価不飽和両親媒性マクロモノマー；および
（Ｄ）一態様では約０または０．１重量％〜約３重量％、別の態様では約０．２５重量％〜約２．５重量％、および約０．５重量％〜約１重量％（全一価不飽和モノマーの重量に対する）の少なくとも１つの多価不飽和架橋性モノマー；
を含み、モノマー成分（Ａ）〜（Ｄ）の合計が１００重量％になる、
ＡＳＥポリマー。
（項目２）
前記両親媒性マクロモノマー（Ｃ）が、少なくとも２つの重合性不飽和基を含む、項目１に記載のＡＳＥポリマー。
（項目３）
前記両親媒性マクロモノマー（Ｃ）が、少なくとも２つのアリル基を含む、項目１に記載のＡＳＥポリマー。
（項目４）
前記両親媒性モノマー（Ｃ）が、式：
【化１２】
2019502800.tif 000007
（式中、Ｒ２０はＣＨ３、ＣＨ２ＣＨ３、Ｃ６Ｈ５、またはＣ１４Ｈ２９であり；ｎは１、２、または３であり；ｘは２〜１０であり、ｙは０〜２００であり、ｚは４〜２００、より好ましくは約５〜６０、そして最も好ましくは約５〜４０であり；ＺはＳＯ３−またはＰＯ３２−のいずれであってもよく、Ｍ＋はＮａ＋、Ｋ＋、ＮＨ４＋、またはアルカノールアミン、例えばモノエタノールアミン、ジエタノールアミン、およびトリエタノールアミンなどである）
によって表される、項目１に記載のＡＳＥポリマー。
（項目５）
前記両親媒性モノマー（Ｃ）が、式：
【化１３】
2019502800.tif 000008
（式中、Ｒ２０はＣＨ３、ＣＨ２ＣＨ３、Ｃ６Ｈ５、またはＣ１４Ｈ２９であり；ｎは１、２、３であり；ｘは２〜１０であり、ｙは０〜２００であり、ｚは一態様では４〜２００、別の態様では約５〜６０、さらなる態様では約５〜４０である）
によって表される、項目１に記載のＡＳＥポリマー。
（項目６）
前記両親媒性モノマー（Ｃ）が、式：
【化１４】
2019502800.tif 000009
（式中、Ｒ２１は一態様ではＣ８〜Ｃ３０のアルキル基、アルカリール基、アルケニル基、またはシクロアルキル基、そして別の態様ではＣ１０〜Ｃ２４のアルキル基、アリール基、アルキルアリール基、およびアラルキルアリール基であり；Ｒ２２はＣＨ３、ＣＨ２ＣＨ３、Ｃ６Ｈ５、またはＣ１４Ｈ２９であり；ｘは一態様では２〜１００、そして別の態様では２〜１０であり、ｙは一態様では０〜２００、そして別の態様では０または１〜５０であり、そしてｚは一態様では４〜２００、別の態様では約５〜６０、そしてさらなる態様では約５〜４０であり；Ｒ２３はＨまたはＺ−Ｍ＋であり、ここで、ＺはＳＯ３−またはＰＯ３２−であり得、Ｍ＋は塩形成カチオンである）
によって表される、項目１に記載のＡＳＥポリマー。
（項目７）
前記塩形成カチオンＭ＋が、Ｎａ、Ｋ、およびＮＨ４、またはアルカノールアミンから選択される、項目６に記載のＡＳＥポリマー。
（項目８）
前記両親媒性モノマー（Ｃ）が、式：
【化１５】
2019502800.tif 000010
によって表される、前記項目のいずれか１項に記載のＡＳＥポリマー。
（項目９）
前記モノマー組成物が、少なくとも１つの多価不飽和架橋性モノマー（Ｄ）をさらに含む、前記項目のいずれか１項に記載のＡＳＥポリマー。
（項目１０）
前記架橋性モノマー（Ｄ）が、少なくとも２つのアクリレートエステル基を有するポリオールのアクリレートエステル、少なくとも２つのメタクリレートエステル基を有するポリオールのメタクリレートエステル、およびその混合物である、項目８に記載のＡＳＥポリマー。
（項目１１）
前記酸性ビニルモノマー（Ａ）が、アクリル酸、メタクリル酸、スチレンスルホン酸、２−アクリルアミド−２−メチルプロパンスルホン酸；およびその塩；およびその混合物から選択される、前記項目のいずれか１項に記載のＡＳＥポリマー。
（項目１２）
前記塩が、アルカリ金属塩、アルカリ土類金属塩、アンモニウム塩、アルキル置換アンモニウム塩、およびその混合物から選択される、項目１１に記載のＡＳＥポリマー。
（項目１３）
前記非イオン性ビニルモノマー（Ｂ）が、（メタ）アクリル酸のＣ１〜Ｃ８アルキルエステル、（メタ）アクリル酸のヒドロキシ置換Ｃ１〜Ｃ８アルキルエステル、ビニルＣ２〜Ｃ１０アルカノエート、Ｎ−ビニルピロリドン、およびその混合物から選択される、前記項目のいずれかに記載のＡＳＥポリマー。
（項目１４）
前記非イオン性ビニルモノマー（Ｂ）が、アクリル酸エチル、アクリル酸ブチル、メタクリル酸ヒドロキシエチル、酢酸ビニル、ネオデカン酸ビニル、Ｎ−ビニルピロリドン、およびその混合物から選択される、前記項目のいずれかに記載のＡＳＥポリマー。
（項目１５）
前記モノマー組成物が、前記モノマー組成物の重量に対して一態様では約０．０５重量％〜約１０重量％、別の態様では約０．１重量％〜約５重量％、そしてさらなる態様では約０．５重量％〜約１重量％の少なくとも１つの連鎖移動剤（Ｅ）をさらに含み、モノマー成分（Ａ）から（Ｄ）および連鎖移動剤（Ｅ）の合計が、前記モノマー組成物の１００重量％になる、前記項目のいずれか１項に記載のＡＳＥポリマー。
（項目１６）
前記重合性モノマー組成物が、以下：
（Ａ）約３０重量％〜約６０重量％の、アクリル酸、メタクリル酸、２−アクリルアミド−２−メチルプロパンスルホン酸から選択される少なくとも１つの酸性ビニルモノマーまたはその塩；
（Ｂ）約３０重量％〜約６０重量％の、アクリル酸エチル、アクリル酸ブチル、メタクリル酸ヒドロキシエチル、酢酸ビニル、ネオデカン酸ビニル、Ｎ−ビニルピロリドン、およびその混合物から選択される少なくとも１つの非イオン性ビニルモノマー；
（Ｃ）０．５重量％〜約１０重量％の、式：
【化１６】
2019502800.tif 000011
（式中、Ｒ２１は一態様ではＣ８〜Ｃ３０のアルキル基、アルカリール基、アルケニル基、またはシクロアルキル基、そして別の態様ではＣ１０〜Ｃ２４のアルキル基、アリール基、アルキルアリール基、およびアラルキルアリール基であり；Ｒ２２はＣＨ３、ＣＨ２ＣＨ３、Ｃ６Ｈ５、またはＣ１４Ｈ２９であり；ｘは一態様では２〜１００、そして別の態様では２〜１０であり、ｙは一態様では０〜２００、そして別の態様では０または１〜５０であり、ｚは一態様では４〜２００、別の態様では約５〜６０、そしてさらなる態様では約５〜４０であり；Ｒ２３はＨまたはＺ−Ｍ＋であり、ここで、ＺはＳＯ３−またはＰＯ３２−であり得、Ｍ＋は塩形成カチオンである）
によって表される、少なくとも１つの両親媒性マクロモノマー；および
（Ｄ）約０または０．１重量％〜約３重量％の少なくとも１つの多価不飽和架橋性モノマー
を含む、前記項目のいずれかに記載のＡＳＥポリマー。
（項目１７）
前記少なくとも１つの両親媒性マクロモノマー（Ｃ）が、式：
【化１７】
2019502800.tif 000012
（式中、ｎは１または２であり；ｚは一態様では４〜４０、別の態様では５〜３８、そしてさらなる態様では１０〜２０であり；Ｒ２３はＨ、ＳＯ３−Ｍ＋、またはＰＯ３−Ｍ＋であり、Ｍは塩形成カチオンである）
によって表される、前記項目のいずれかに記載のＡＳＥポリマー。
（項目１８）
前記塩形成カチオンＭ＋がＮａ、Ｋ、およびＮＨ４、またはアルカノールアミンである、項目１６または１７のいずれか１項に記載のＡＳＥポリマー。
（項目１９）
前記重合性モノマー組成物が、以下：
（Ａ）メタクリル酸；
（Ｂ）アクリル酸エチル、アクリル酸ブチル、メタクリル酸ヒドロキシエチル、酢酸ビニル、ネオデカン酸ビニル、Ｎ−ビニルピロリドン、およびその混合物から選択される少なくとも１つの非イオン性モノマー；
（Ｃ）式（ＩＶ）〜（ＶＩＩ）によって表される少なくとも１つの両親媒性マクロモノマー；および、任意選択で、
（Ｄ）少なくとも１つの多価不飽和架橋性モノマー
を含む、項目１６〜１８のいずれか１項に記載のＡＳＥポリマー。
（項目２０）
前記重合性モノマー組成物が、以下：
（Ａ）メタクリル酸；
（Ｂ）アクリル酸エチル、アクリル酸ブチル、ネオデカン酸ビニル、およびその混合物から選択される非イオン性モノマー；
（Ｃ）式（ＩＶ）〜（ＶＩＩ）によって表されるマクロモノマーから選択される少なくとも１つの両親媒性マクロモノマー；および、任意選択で
（Ｄ）少なくとも１つの多価不飽和架橋性モノマー
を含む、項目１６〜１９のいずれか１項に記載のＡＳＥポリマー。
（項目２１）
前記モノマー組成物が慣用的な多価不飽和架橋性モノマーを有していない、前記項目のいずれか１項に記載のＡＳＥポリマー。
（項目２２）
水性界面活性剤含有組成物であって、以下：
（ｉ）少なくとも１つのアニオン性界面活性剤、少なくとも１つの両性界面活性剤、少なくとも１つの非イオン性界面活性剤、少なくとも１つの（ａ  ｌｅａｓｔ  ｏｎｅ）カチオン性界面活性剤、およびその混合物から選択される界面活性剤；
（ｉｉ）前記組成物全体の重量（１００パーセント活性ポリマー固体に対する全ポリマー重量）に対して一態様では約０．０１〜約２５重量パーセント、別の態様では約０．１〜約１５重量パーセント、さらなる態様では約０．５〜約１０重量パーセント、なおさらなる態様では約０．７５〜約８重量％、そして追加的な態様では約１〜約５重量パーセントの、項目１〜２３のいずれか１項から選択される少なくとも１つのエマルジョンポリマー；および
（ｉｉｉ）水
を含む、水性界面活性剤含有組成物。
（項目２３）
（ｉｖ）中和剤をさらに含む、項目２２に記載の水性界面活性剤含有組成物。
（項目２４）
以下：
Ａ）一態様では約５重量％〜約３０重量％、別の態様では約６重量％〜約２５重量％、そしてさらなる態様では約８重量％〜約１５重量％の界面活性剤成分（ｉ）；および
Ｂ）一態様では約０．５重量％〜約５重量％、別の態様では約０．７５〜約３重量％、そしてさらなる態様では約１重量％〜約２重量％の前記エマルジョンポリマー成分（ｉｉ）
（総活性ポリマーに対して）
を含む、項目２２または２３のいずれか１項に記載の水性界面活性剤含有組成物。
（項目２５）
前記アニオン性界面活性剤が、アルキルスルフェート、アルキルエーテルスルフェート、アルキルモノグリセリルエーテルスルフェート、アルキルモノグリセリドスルフェート、アルキルモノグリセリドスルフェート、アルキルスルホネート、アルキルアルキルスルホネート、アルキルホスホネート、アルキルスルホアセテート、アルキルスルホスクシネート、アルキルエーテルスルホスクシネート、アルキルアミドスルホスクシネート、アルキルスクシネート、アルキルカルボキシレート、アルキルアミドエーテルカルボキシレート、Ｃ１４〜Ｃ１６オレフィンスルホネート、アシルサルコシネート、アシルイセチオネート、アシルメチルイセチオネート、アシルＮ−メチルタウレート、アシルグルタメート、アシルラクチレート、アシルグリシネート、アシルアラニネート、およびその混合物のアルカリ金属塩およびアンモニウム塩から選択される、項目２２〜２４のいずれか１項に記載の水性界面活性剤含有組成物。
（項目２６）
前記アニオン性界面活性剤が、約８〜約２２個の炭素原子を含む飽和および不飽和脂肪酸のアルカリ金属塩またはアンモニウム塩、ならびにその混合物から選択される、項目２２〜２５のいずれか１項に記載の水性界面活性剤含有組成物。
（項目２７）
前記両性界面活性剤が、（モノまたはジ）アルキルアンフォアセテート、アルキルベタイン、アミドアルキルベタイン、アミドアルキルスルタイン、およびその混合物から選択される、項目２２〜２６のいずれか１項に記載の水性界面活性剤含有組成物。
（項目２８）
前記非イオン性界面活性剤が、Ｃ８〜Ｃ１８アルキルグルコシドおよびポリグルコシド、Ｃ１０〜Ｃ１８脂肪酸のスクロース、グルコース、ソルビトール、ソルビタンおよびポリグリセロールエステルから選択される、項目２２〜２７のいずれか１項に記載の水性界面活性剤含有組成物。
（項目２９）
前記アニオン性界面活性剤が、アルキル硫酸塩、アルキルエーテル硫酸塩、Ｃ１２〜Ｃ２２脂肪酸の塩、およびその混合物から選択される、項目２２〜２８のいずれか１項に記載の水性界面活性剤含有組成物。
（項目３０）
前記界面活性剤が、ラウリル硫酸ナトリウムおよびラウリル硫酸アンモニウム、ラウリルエーテル硫酸ナトリウムおよびラウリルエーテル硫酸アンモニウム、Ｃ１４〜Ｃ１６αオレフィンスルホン酸ナトリウム、ならびにその混合物から選択される、項目２２〜２９のいずれか１項に記載の水性界面活性剤組成物。
（項目３１）
ラウリルベタイン、コカミドプロピルベタイン、コカミドプロピルヒドロキシスルタイン、およびその混合物から選択される両性界面活性剤をさらに含む、項目３０に記載の水性界面活性剤組成物。
（項目３２）
前記ラウリルエーテル硫酸のナトリウム塩およびアンモニウム塩が、１〜３モルのエチレンオキシド単位を含む、項目３０に記載の水性界面活性剤含有組成物。
（項目３３）
不溶性物質、微粒子状物質、またはその組み合わせをさらに含む、項目２２〜３２のいずれかに記載の水性界面活性剤含有組成物。
（項目３４）
前記微粒子状物質が、雲母、被覆雲母、顔料、剥離剤、フケ防止剤、粘土、膨潤性粘土、ラポナイト、マイクロスポンジ、化粧用ビーズ、化粧用マイクロカプセル、フレーク、香料用マイクロカプセル、香料用粒子、およびその混合物から選択される、項目３３に記載の水性界面活性剤含有組成物。
（項目３５）
香水、香料、香料油、およびその混合物をさらに含む、項目３３に記載の水性界面活性剤含有組成物。